(57)【要約】【課題】塗装後の焼成を必要とせず、炭素繊維強化プラスチックなどの繊維強化複合材、或いは、アルミニウムなどの金属とされる中空或いは中実とされるローラ基材表面にセラミックコーティング層を形成した耐摩耗性、耐熱性、耐酸性、耐溶剤性に優れた、更には、表面平滑性に優れたセラミックコーティングローラの製造方法を提供する。【解決手段】セラミックコーティングローラの製造方法であって、（ａ）繊維強化プラスチック又は金属にて作製されたローラ基材の表面にセラミック塗料をスプレー塗装してセラミックコーティング層を形成し硬化させる工程、（ｂ）硬化した前記セラミックコーティング層の表面を、研磨剤を含む研磨部材で研磨した後、研磨剤を含有しない仕上げ部材で仕上げ加工する工程、を有する。【選択図】図１
2014122699.tif 000002
【特許請求の範囲】
【請求項１】
セラミックコーティングローラの製造方法であって、
（ａ）繊維強化プラスチック又は金属にて作製されたローラ基材の表面にセラミック塗料をスプレー塗装してセラミックコーティング層を形成し硬化させる工程、
（ｂ）硬化した前記セラミックコーティング層の表面を、研磨剤を含む研磨部材で研磨した後、研磨剤を含有しない仕上げ部材で仕上げ加工する工程、
を有することを特徴とするセラミックコーティングローラの製造方法。
【請求項２】
セラミックコーティングローラの製造方法であって、
（ａ）マンドレルに、所定の強化繊維を所定の樹脂を用いて巻き付けて強化繊維層を形成する工程、
（ｂ）前記強化繊維層の樹脂を硬化させ、繊維強化プラスチックとされるローラ基材を作製する工程、
（ｃ）前記繊維強化プラスチック製ローラ基材の表面にセラミック塗料をスプレー塗装してセラミックコーティング層を形成し硬化させる工程、
（ｄ）硬化した前記セラミックコーティング層の表面を、研磨剤を含む研磨部材で研磨した後、研磨剤を含有しない仕上げ部材で仕上げ加工する工程、
を有することを特徴とするセラミックコーティングローラの製造方法。
【請求項３】
セラミックコーティングローラの製造方法であって、
（ａ）マンドレルに、所定の強化繊維と所定の樹脂を用いて作製されたプリプレグを巻き付けて樹脂を硬化させ、繊維強化プラスチックとされるローラ基材を作製する工程、
（ｂ）前記繊維強化プラスチック製ローラ基材の表面にセラミック塗料をスプレー塗装してセラミックコーティング層を形成し硬化させる工程、
（ｃ）硬化した前記セラミックコーティング層の表面を、研磨剤を含む研磨部材で研磨した後、研磨剤を含有しない仕上げ部材で仕上げ加工する工程、
を有することを特徴とするセラミックコーティングローラの製造方法。
【請求項４】
前記繊維強化プラスチック製のローラ基材は、複数層をなす強化繊維層にて形成され、前記強化繊維層の最外層の繊維は、前記マンドレルに同一の角度方向で巻き付けることを特徴とする請求項２又は３に記載のセラミックコーティングローラの製造方法。
【請求項５】
前記繊維強化プラスチックの強化繊維は、炭素繊維、ガラス繊維、バサルト繊維などの無機繊維；ボロン繊維、チタン繊維、スチール繊維などの金属繊維；アラミド、ＰＢＯ（ポリパラフェニレンベンズビスオキサゾール）、ポリアミド、ポリアリレート、ポリエステルなどの有機繊維；が単独で、又は、複数種混入してハイブリッドにて使用され、
前記繊維強化プラスチックの樹脂は、常温硬化型或は熱硬化型のエポキシ樹脂、ビニールエステル樹脂、ＭＭＡ樹脂、アクリル樹脂、不飽和ポリエステル樹脂、若しくは、フェノール樹脂、又は、ナイロン若しくはビニロンであることを特徴とする請求項１〜４のいずれかの項に記載のセラミックコーティングローラの製造方法。
【請求項６】
前記仕上げ加工されたセラミックコーティングローラの表面粗度（Ｒａ）は、０．２μｍ以上、１．６μｍ以下であり、表面硬度（鉛筆硬度Ｈ）は、７Ｈ以上、９Ｈ以下であることを特徴とする請求項１〜５のいずれかの項に記載のセラミックコーティングローラの製造方法。
【請求項７】
前記仕上げ加工されたセラミックコーティングローラの精度は、円筒度、真円度、振れなどにて０．０２ｍｍ以下とされることを特徴とする請求項１〜６のいずれかの項に記載のセラミックコーティングローラの製造方法。
【請求項８】
前記研磨部材は、目の粗さが＃８００〜＃２０００であり、前記セラミックコーティングローラと前記研磨部材を相対的に移動させながら研磨加工を行うことを特徴とする請求項１〜７のいずれかの項に記載のセラミックコーティングローラの製造方法。
【請求項９】
前記仕上げ部材は、綿、羊毛、麻が単独で、又は、複数種混入して織成又は編成された布状部材であることを特徴とする請求項１〜８のいずれかの項に記載のセラミックコーティングローラの製造方法。
【請求項１０】
前記セラミックコーティング層は、複数層とされることを特徴とする請求項１〜９のいずれかの項に記載のセラミックコーティングローラの製造方法。
【請求項１１】
前記セラミックコーティング層は、２層とされ、表層のセラミックコーティング層には雲母が含有されていることを特徴とする請求項１０に記載のセラミックコーティングローラの製造方法。
【発明の詳細な説明】
【技術分野】
【０００１】
本発明は、一般に、炭素繊維強化プラスチックなどの繊維強化複合材、或いは、アルミニウムなどの金属とされる中空或いは中実とされるローラ基材表面にセラミックコーティング層を形成した表面平滑性が良く、且つ、耐摩耗性、耐熱性、耐酸性、耐溶剤性に優れたセラミックコーティングローラの製造方法に関するものである。
【背景技術】
【０００２】
従来、フィルム搬送ローラ、ガイドローラなどとして使用される鋼製ローラの表面処理としては、銅やＨＣｒメッキ、溶射等が使用されて、耐摩耗性などの向上が図られている。
【０００３】
一方、ローラの大型化、長尺化に伴い、重量のある鋼製ローラの代わりに、軽量、且つ、低撓みの炭素繊維強化プラスチックなどの繊維強化複合材にてローラを作製することが試みられるようになり、また、これら繊維強化複合材で作製されたローラの表面の耐摩耗性、耐熱性を向上させるために、表面にメッキ処理したり、セラミックス、サーメット、金属等を溶射することが提案されている。
【０００４】
特許文献１は、プラスチックや繊維強化プラスチックのローラ表面に有機高分子材料と無機質材料とから成るアンダーコート層を設け、その上にセラミックスを溶射してセラミックス皮膜を形成した耐摩耗性、表面平滑性に優れたローラを記載している。
【０００５】
また、特許文献２は、繊維強化プラスチック基材の表面に、基材の樹脂と同種の樹脂とセラミックス粒子の混合物を中間層として設け、トップコートとして炭化物サーメットから成る溶射皮膜層を設けた構成の耐摩耗性等の表面特性に優れたプラスチック基複合材料を記載している。
【０００６】
しかしながら、繊維強化複合材製のローラ状基材にメッキ処理をなしたり、上記特許文献に記載されるような溶射を行うことは加工自体が極めて困難であり、加工コストが高くなるといった問題があった。
【０００７】
そこで、従来、めっき処理の代わりにフッ素樹脂を基材表面にコーティングすることも考えられているが、従来のフッ素樹脂コーティングは、約２６０℃以上で焼成する必要がある。そのため、繊維強化複合材製基材ではバインダーや接着剤がこのような高温には耐えることができず、実際には繊維強化複合材製基材にフッ素樹脂コーティングを適用することはできないのが現状である。
【０００８】
特許文献３には、炭素繊維強化プラスチック製ローラの表面に、球状微粒子アルミナを配合したフッ素・シリカ含有ポリマー塗料をスプレー塗装することが提案されている。特許文献３は、塗装物は、常温でも硬化し、このようにして作製したローラは、鉛筆試験にて５Ｈ以上の硬度を得ることができ、紙搬送ローラとして使用するに十分な高度を有していることを記載している。
【先行技術文献】
【特許文献】
【０００９】
【特許文献１】実公平４−７３７８号公報
【特許文献２】特許第４４３６９５７号公報
【特許文献３】特開２０００−２５９７７号公報
【発明の概要】
【発明が解決しようとする課題】
【００１０】
しかしながら、本発明者らの研究実験の結果によると、特許文献３に記載するような、炭素繊維強化プラスチック製ローラ表面に球状微粒子アルミナを配合したフッ素・シリカ含有ポリマー塗料をスプレー塗装した場合には、塗装被膜の皮膜性能及び表面剥離性能を十分に発揮させるためには、塗装後の塗装物に対して８０℃以上の温度にて加熱硬化処理（焼成）することが必要であることが分かった。また、例え加熱硬化処理を行ったとしても、実際のところローラ表面の硬度は最大でも３Ｈ程度であり、塗装後のローラ表面の粗さ（Ｒｍａｘ）は６μｍ程度（Ｒａで１．５μｍ程度）である。このようなローラの硬度及び粗度は、例えば、フィルム乾燥工程で使用されるガイドローラとしては未だ不十分であり、更なる向上が望まれる。
【００１１】
そこで、本発明者らは、現在、フライパンや炊飯釜などに使用されている十分な硬度（鉛筆硬度９Ｈ）を有しているセラミックコーティング層に注目し、無機質セラミックコーティング剤（即ち、セラミック塗料）を使用してローラ表面に塗装することとした。ただ、塗装後のローラ表面に所定の表面平滑性を得るためには、通常の研磨仕上げにて表面仕上げするだけでは不十分であることが分かった。
【００１２】
本発明者らは多くの研究実験の結果、塗装後のローラ表面は、研磨剤を含むを砥石や研磨紙などを使用した研磨と、研磨剤を含有しない綿などの素材での仕上げ加工を採用することによって、フィルム乾燥工程などで十分に使用可能な精度を有した、且つ、表面平滑性（粗度）及び硬度を有したセラミックコーティングローラを製造し得ることを見出した。
【００１３】
本発明は、斯かる本発明者らの新規な知見に基づきなされたものである。
【００１４】
本発明の目的は、塗装後の焼成を必要とせず、炭素繊維強化プラスチックなどの繊維強化複合材、或いは、アルミニウムなどの金属とされる中空或いは中実のローラ基材表面にセラミックコーティング層を形成した表面平滑性が良好で、且つ、耐摩耗性、耐熱性、耐酸性、耐溶剤性に優れたセラミックコーティングローラの製造方法を提供することである。
【課題を解決するための手段】
【００１５】
上記目的は本発明に係るセラミックコーティングローラの製造方法にて達成される。要約すれば、本発明の第一の態様によれば、セラミックコーティングローラの製造方法であって、
（ａ）繊維強化プラスチック又は金属にて作製されたローラ基材の表面にセラミック塗料をスプレー塗装してセラミックコーティング層を形成し硬化させる工程、
（ｂ）硬化した前記セラミックコーティング層の表面を、研磨剤を含む研磨部材で研磨した後、研磨剤を含有しない仕上げ部材で仕上げ加工する工程、
を有することを特徴とするセラミックコーティングローラの製造方法が提供される。
【００１６】
本発明の第二の態様によれば、セラミックコーティングローラの製造方法であって、
（ａ）マンドレルに、所定の強化繊維を所定の樹脂を用いて巻き付けて強化繊維層を形成する工程、
（ｂ）前記強化繊維層の樹脂を硬化させ、繊維強化プラスチックとされるローラ基材を作製する工程、
（ｃ）前記繊維強化プラスチック製ローラ基材の表面にセラミック塗料をスプレー塗装してセラミックコーティング層を形成し硬化させる工程、
（ｄ）硬化した前記セラミックコーティング層の表面を、研磨剤を含む研磨部材で研磨した後、研磨剤を含有しない仕上げ部材で仕上げ加工する工程、
を有することを特徴とするセラミックコーティングローラの製造方法が提供される。
【００１７】
本発明の第三の態様によれば、セラミックコーティングローラの製造方法であって、
（ａ）マンドレルに、所定の強化繊維と所定の樹脂を用いて作製されたプリプレグを巻き付けて樹脂を硬化させ、繊維強化プラスチックとされるローラ基材を作製する工程、
（ｂ）前記繊維強化プラスチック製ローラ基材の表面にセラミック塗料をスプレー塗装してセラミックコーティング層を形成し硬化させる工程、
（ｃ）硬化した前記セラミックコーティング層の表面を、研磨剤を含む研磨部材で研磨した後、研磨剤を含有しない仕上げ部材で仕上げ加工する工程、
を有することを特徴とするセラミックコーティングローラの製造方法が提供される。
【００１８】
上記本発明にて、第一の実施態様によれば、前記繊維強化プラスチック製のローラ基材は、複数層をなす強化繊維層にて形成され、前記強化繊維層の最外層の繊維は、前記マンドレルに同一の角度方向で巻き付ける。
【００１９】
上記本発明にて、他の実施態様によれば、前記繊維強化プラスチックの強化繊維は、炭素繊維、ガラス繊維、バサルト繊維などの無機繊維；ボロン繊維、チタン繊維、スチール繊維などの金属繊維；アラミド、ＰＢＯ（ポリパラフェニレンベンズビスオキサゾール）、ポリアミド、ポリアリレート、ポリエステルなどの有機繊維；が単独で、又は、複数種混入してハイブリッドにて使用され、
前記繊維強化プラスチックの樹脂は、常温硬化型或は熱硬化型のエポキシ樹脂、ビニールエステル樹脂、ＭＭＡ樹脂、アクリル樹脂、不飽和ポリエステル樹脂、若しくは、フェノール樹脂、又は、ナイロン若しくはビニロンである。
【００２０】
上記本発明にて、他の実施態様によれば、前記仕上げ加工されたセラミックコーティングローラの表面粗度（Ｒａ）は、０．２μｍ以上、１．６μｍ以下であり、表面硬度（鉛筆硬度Ｈ）は、７Ｈ以上、９Ｈ以下である。
【００２１】
上記本発明にて、他の実施態様によれば、前記仕上げ加工されたセラミックコーティングローラの精度は、真円度、円筒度、振れが０．０２ｍｍ以内である。
【００２２】
上記本発明にて、他の実施態様によれば、前記研磨部材は、目の粗さが＃８００〜＃２０００であり、前記セラミックコーティングローラと前記研磨部材を相対的に移動させながら研磨加工を行う。
【００２３】
上記本発明にて、他の実施態様によれば、前記仕上げ部材は、綿、羊毛、麻が単独で、又は、複数種混入して織成又は編成された布状部材である。
【００２４】
上記本発明にて、他の実施態様によれば、前記セラミックコーティング層は、複数層とされる。他の実施態様によれば、前記セラミックコーティング層は、２層とされ、表層のセラミックコーティング層には雲母が含有されている。
【発明の効果】
【００２５】
本発明によれば、塗装後の焼成を必要とせず、繊維強化プラスチック（繊維強化複合材）、或いは、金属とされるローラ基材表面にセラミックコーティング層を形成した表面平滑性が良好で、且つ、耐摩耗性、耐熱性、耐酸性、耐溶剤性に優れたセラミックコーティングローラが得られる。
【図面の簡単な説明】
【００２６】
【図１】図１（ａ）は、本発明に従って製造されたセラミックコーティングローラの一実施例を説明する概略斜視図であり、図１（ｂ）及び図１（ｃ）は、それぞれ、本発明に係るセラミックコーティングローラの表面研磨・仕上げ加工を説明する斜視図及び正面図である。
【図２】中空管状の繊維強化プラスチック製ローラ基材の製造方法を説明する斜視図である。
【図３】図３（ａ）は、セラミックコーティング層が１層とされるセラミックコーティングローラの一実施例を示す断面図であり、図３（ｂ）は、セラミックコーティング層が２層とされるセラミックコーティングローラの他の実施例を示す断面図である。
【発明を実施するための形態】
【００２７】
以下、本発明に係るセラミックコーティングローラの製造方法を図面に則して更に詳しく説明する。
【００２８】
実施例１
図１（ａ）に、本発明に係る製造方法にて作製されたセラミックコーティングローラ１の一実施例を示す。セラミックコーティングローラ１は、中実ローラとすることもできるが、本実施例では中空ローラとされるローラ基材２と、ローラ基材２の外表面に形成されたセラミックコーティング層３とを有している。斯かる構成の本発明に従って作製されたセラミックコーティングローラ１は、詳しくは後述するが、表面平滑性に優れ、しかも、耐摩耗性、耐熱性、耐酸性、耐溶剤性に優れた特性を有している。また、本発明によれば、種々の寸法のセラミックコーティングローラ１を作製し得るが、例えば、外径（Ｄ）が５００ｍｍ以上、長さ（Ｌ）が２０００ｍｍ以上とされる大型のローラをも容易に且つ高精度にて作製することができる。より具体的には、例えば、フィルム等の搬送ローラ、ガイドローラとして使用される、直径（Ｄ）×長さ（Ｌ）＝５００ｍｍ×９０００ｍｍ、或いは、直径（Ｄ）×長さ（Ｌ）＝１２００ｍｍ×２５００ｍｍ、といったような大型のローラを低コストにて、且つ、高精度で作製することができる。
【００２９】
図１（ｂ）、（ｃ）をも参照すると、本発明のセラミックコーティングローラ製造方法は、
（ａ）繊維強化プラスチック又は金属にて作製されたローラ基材２の表面にセラミック塗料をスプレー塗装してセラミックコーティング層３を形成し硬化させる工程、
（ｂ）硬化したセラミックコーティング層３の表面を、研磨剤を含む研磨部材１２で研磨した後、研磨剤を含有しない仕上げ部材１２Ａで仕上げ加工する工程、
を有する。
【００３０】
図１（ａ）〜（ｃ）を参照して、更に説明すると、ローラ基材２は、強化繊維にマトリクス樹脂を含浸して硬化した繊維強化複合材（繊維強化プラスチック）、或いは、アルミニウム、鋼などの金属にて作製することができる。ローラ基材２に、強化繊維として炭素繊維を使用した炭素繊維強化プラスチック（ＣＦＲＰ）を使用した場合には、軽量で、しかも、耐熱性を要求する炉内使用の耐熱ローラとしての使用も可能となる。
【００３１】
繊維強化プラスチックの強化繊維としては、炭素繊維が最も好ましいが、その他、種々の繊維を使用し得る。例えば、強化繊維としては、炭素繊維の他に、ガラス繊維、バサルト繊維などの無機繊維；ボロン繊維、チタン繊維、スチール繊維などの金属繊維；更には、アラミド、ＰＢＯ（ポリパラフェニレンベンズビスオキサゾール）、ポリアミド、ポリアリレート、ポリエステルなどの有機繊維；が単独で、又は、複数種混入してハイブリッドにて使用することができる。
【００３２】
また、繊維強化プラスチックにて強化繊維に含浸されるマトリクス樹脂としては、熱硬化性樹脂又は熱可塑性樹脂を使用することができ、熱硬化性樹脂としては、常温硬化型或は熱硬化型のエポキシ樹脂、ビニールエステル樹脂、ＭＭＡ樹脂、アクリル樹脂、不飽和ポリエステル樹脂、又はフェノール樹脂などが好適に使用され、又、熱可塑性樹脂としては、ナイロン、ビニロンなどが好適に使用可能である。
【００３３】
上記繊維強化プラスチック或いはアルミニウムなどの金属にて作製された中空管とされるローラ基材２の場合は、ローラ基材２の肉厚（Ｔ）は用途に応じて適宜選定される。また、その大きさは、所望される製品ローラ１の寸法に応じて、例えば、直径（Ｄ０≒Ｄ）×長さ（Ｌ０＝Ｌ）＝５００ｍｍ×９０００ｍｍ、或いは、直径（Ｄ０≒Ｄ）×長さ（Ｌ０＝Ｌ）＝１２００ｍｍ×２５００ｍｍ、とされる大型のローラをも作製することができる。
【００３４】
セラミックコーティング層３は、詳しくは後述するが、無機質セラミックコーティング剤、即ち、セラミック塗料をローラ基材表面にスプレー塗装によりコーティング（被膜形成）することにより形成される。被膜厚さ（ｔ）は、最大５０μｍとされ、通常、２０μｍ以上（即ち、２０μｍ≦ｔ≦５０μｍ）とされる。被膜厚さ（ｔ）が２０μｍ未満の場合には、研磨代が少なく十分な表面平滑性が得られないといった問題があり、５０μｍを超えるとスプレー塗装が困難になるといった問題がある。また、コストの増大となる。
【００３５】
セラミック塗料は、その配合成分は重量％で、
・ケイ素化合物：          ３０〜４０％、
・コロイド状シリカ：      ４０〜５０％、
・有機顔料：              ０〜２５％、
・水：                    ２〜１０％、
・ＩＰＡ（イソプロピルアルコール）：０〜１５％、
を含んだものとされる。ただ、これに限定されるものではない。
【００３６】
次に、図１〜図３を参照して、本発明のセラミックコーティングローラ製造方法の一実施例について説明する。
【００３７】
（繊維強化プラスチック製のローラ基材の成形）
本実施例では、ローラ基材２として、繊維強化プラスチックを使用した場合、特に、強化繊維として炭素繊維を使用した炭素繊維強化プラスチックを使用した中空のローラ（以下、「ＣＦＲＰローラ」という。）について説明する。
【００３８】
本実施例のローラ基材２としてのＣＦＲＰローラは、従来当業者には周知のフィラメントワインディング法、或いは、シートワインディング法を用いて好適に作製することができるが、成型法はこれらの方法に限定されるものではない。
【００３９】
（フィラメントワインディング法）
ＣＦＲＰローラ２をフィラメントワインディング法にて作製する場合を、図２を参照して説明する。本実施例では、先ず、マンドレル１００に炭素繊維ｆを所定の樹脂を用いて巻き付け、ＣＦＲＰローラ２となる強化繊維層２０、即ち、本実施例では、ＣＦＲＰローラ２のための炭素繊維層２０を形成する。炭素繊維層２０は、複数層、例えば、第１〜第ｎ層の炭素繊維層２０ａ、２０ｂ、・・・・２０ｎから構成することができ、各炭素繊維層２０ａ、２０ｂ、・・・・２０ｎは、ローラ軸線に対する繊維ｆの巻き付け角度（α）を互いに異ならせることができる。
【００４０】
なお、一般にフィラメントワインディング法にて成型した成形品は、シートワインディング法にて成型した成形品に比べて通常ボイドが多く生じる。従って、フィラメントワインディング法にて上述のように、プラスマイナスのヘリカル巻を行った場合には、炭素繊維層２の最外層２０ｎには、ボイドの形成を回避するために、繊維ｆを交差させずに巻き付ける、所謂、クロスレス巻きとし、プラス方向のみ、或いは、マイナス方向のみの同一角度方向に巻き付けるのが望ましい。これにより、フィラメントワインディング法にてボイドを極めて少なくしてローラ基材２を作製することができる。このように、ボイドが極めて少ない方法でＣＦＲＰローラ２を作製することにより、塗装前の目止め処理等が不要となる。このように工程を省略することにより低コスト化を実現できる。
【００４１】
次いで、炭素繊維層２０の上からテーピングを行い、炭素繊維層２０を巻き締めた後、マンドレル１００ごと硬化炉に装入し、炭素繊維層２０の樹脂を硬化させる。これにより、ローラ基材、即ち、ＣＦＲＰローラ（素管）２が成形される。
【００４２】
テープ除去後の上述のようにして得られたＣＦＲＰローラ２は、研磨処理してローラ径を所定寸法に合わせる。研磨処理後のローラ表面の粗さＲａは、０．８〜１５μｍ、好ましくは、２〜８μｍ、とされる。その後、ローラ表面の洗浄は行うが、通常行われている塗装前の粗面化処理としての表面ブラスト処理などは行わない。このような表面ブラスト処理を行えば、却ってＣＦＲＰローラ表面にボイドが発生する可能性が生じるからである。
【００４３】
尤も、ローラ基材２としてアルミニウムなどの金属を使用した場合には、その後の塗膜の付着力を向上させる目的で、その表面が上記表面粗さとなるように、ブラスト処理を施すのが好ましい。
【００４４】
次いで、ＣＦＲＰローラ２の表面に対して所定のセラミック塗料をスプレー塗装により均一に塗装することにより、ローラ基材２の表面にセラミックコーティング層（被膜層）３を形成する。
【００４５】
（シートワインディング法）
シートワインディング法は、シート状の炭素繊維プリプレグを使用する点を除けば、上記フィラメントワインディング法と同様にして実施される。
【００４６】
つまり、ＣＦＲＰローラ２をシートワインディング法にて作製する場合には、図２を参照して説明すると、先ず、マンドレル１００に所定の積層構成で、所定の厚さを得るように、炭素繊維プリプレグ２０（２０ａ、２０ｂ、・・・・２０ｎ）を所定の繊維配向にて巻き付ける。
【００４７】
次いで、テーピングを行い、炭素繊維プリプレグ２０を巻き締めた後、マンドレルごと硬化炉に装入し、炭素繊維プリプレグ２０の樹脂を硬化させ、炭素繊維強化プラスチックから成るローラ基材、即ち、ＣＦＲＰローラ（素管）２を作製する。
【００４８】
テープ除去後の上述のようにして得られたＣＦＲＰローラ２は、上記フィラメントワインディング法と同様に、研磨処理してローラ径を所定寸法に合わせる。研磨処理後のローラ表面の粗さＲａは、０．８〜１５μｍ、好ましくは、２〜８μｍ、とされる。その後、ローラ表面の洗浄はされるものの、塗装前の表面ブラスト処理などの表面処理加工は行わない。
【００４９】
次いで、ＣＦＲＰローラ２の表面に対して所定のセラミック塗料をスプレー塗装により均一に塗装することにより、ローラ基材２の表面にセラミックコーティング層（被膜層）３を形成する。
【００５０】
（セラミックコーティング層の形成）
上述のように、上記所定の表面粗度を有したＣＦＲＰローラ２の表面は、セラミック塗料をスプレー塗装により厚さ（ｔ）が３０μｍ〜５０μｍとなるように塗装し、セラミックコーティング層（被膜層）３が形成（被覆）される。通常、１回のスプレー塗装による膜厚さ（ｔ）は、５０μｍ程度が最大とされる。
【００５１】
本発明によれば、スプレー塗装後の塗装物、即ち、セラミックコーティングローラ１は、加熱することなく常温に、通常、１０〜７２時間程度、放置し、被膜を硬化させる。なお、水分を飛ばしてより迅速に乾燥させ、それにより、セラミックコーティングローラ２に異物が付着するのを防止するために、１００℃程度で加熱するのが好ましい。
【００５２】
この状態にて、セラミックコーティングローラ２の表面被膜、即ち、セラミックコーティング層３の硬度は、鉛筆硬度で７Ｈ以上とされ、最大９Ｈとされる。
【００５３】
ＣＦＲＰローラ２の表面に対するセラミック塗料のスプレー塗装は、図３（ａ）に示すように、厚さ（ｔ）が５０μｍ程度となるように１層のセラミックコーティング層３とすることもできるが、図３（ｂ）に示すように、２層以上の複数層の、例えば、第１のセラミックコーティング層３ａと、表層としての第２のセラミックコーティング層３ｂとの２層構成とすることもできる。この場合、第１のセラミックコーティング層３ａの厚さ（ｔ１）は１０〜４０μｍ（通常、略３０μｍ）、第２のセラミックコーティング層３ｂの厚さ（ｔ２）は１０〜３０μｍ（通常、略２０μｍ）とすることができ、コーティング層の全体の厚さは、これに限定されるものではないが、１回塗装の場合と同様に、５０μｍ程度とされる。
【００５４】
上述のように、セラミックコーティング層３を２層構成とした場合には、表層の第２のセラミックコーティング層３ｂが研磨されることとなるが、第１のセラミックコーティング層３ａと第２のセラミックコーティング層３ｂとは、セラミック塗料の配合を異ならせることも可能である。例えば、詳しくは後述するが、特に第２層目（表層）３ｂのためのセラミック塗料には、マイカ（雲母）を微量含有させることができる。この場合には、ローラ表面、即ち、第２層のセラミックコーティング層３ｂの表面を研磨処理する際に、研磨量が第１層目３ａに到達した場合には、見た目の表面状態が変化するので（即ち、第２層目（表層）３ｂのセラミックコーティング層は雲母を含んでいるために雲母が表面に露出研磨され「キラキラ」感が目視される。）、このような表面状態がなくなる前に研磨作業を完了するといった、研磨量（研磨代）の限界を目視により確認しながら研磨作業を行なうことができる、という利点がある。
【００５５】
本発明によれば、セラミックコーティング層３の形成は、スプレー塗装により行われ、且つ、高温による焼成を必要としないので、大掛かりな設備が不要であり、上述のような大型の製品ローラに対しても低コストにて容易に対応することができる。
【００５６】
（セラミックコーティング層の表面仕上げ加工）
上述のようにしてスプレー塗装されたセラミックコーティング層３は、次いで、本発明の特徴をなす方法に従って、表面研磨・仕上げ加工がなされる。表面研磨・仕上げ加工処理を図１（ｂ）、（ｃ）を参照して説明する。
【００５７】
本発明によると、スプレー塗装され、硬化されたセラミックコーティング層３は、先ず、その表面が研磨手段１０により研磨加工される。
【００５８】
研磨手段１０は、金属製などとされる剛性の回転体１１ａと、この回転体１１ａに一体に取付けられた弾性体１１ｂとにて構成される回転部材１１を備えている。回転部材１１は、回転体１１ａに対して一体に取付けられた回転軸１３を電動モータのような駆動手段（図示せず）により駆動することにより、所定方向に回転される。弾性体１１ｂの回転体１１ａとは反対側に研磨部材１２が設置される。本発明では、研磨部材１２としては研磨剤を含む砥石や研磨紙が使用される。なお、「研磨紙」とは、基材として紙又は布を使用し、この基材に砥粒（研磨剤）を接着して作製されたものである。また、砥粒（研磨剤）としては、例えば、ガーネット、酸化アルミニウム、炭化ケイ素などが使用される。
【００５９】
本実施例にて研磨部材として好適に使用される研磨紙１２は、直径５〜２５ｃｍとされる回転部材１１の弾性体１１ｂに、所謂、ホイールペーパーとして取り付けられている。本実施例では、ホイールペーパー１２の「目」の粗さは、ホールペーパー＃１２００を使用して好結果を得ることができた。本発明者らの研究実験の結果によると、使用可能なホイールペーパー（研磨紙）の「目」の粗さは番手表示にて、＃６０〜＃２０００とされ、好ましくは、＃８００〜＃２０００とされる。
【００６０】
回転部材１１は、ホイールペーパー１２の研磨作用面がセラミックコーティングローラ１の軸線Ｏ１に対して平行となるように配置され、ホイールペーパー１２の回転中心（即ち、回転軸１３の回転軸線）Ｏ２から半径方向に所定距離Ｅだけズレた接触領域Ｓがセラミックコーティングローラ２の表面に所定の圧力Ｐにて接触するように押圧して設置される。
【００６１】
この状態にて、セラミックコーティングローラ１は、ローラ１のサイズにより変更されるが、３〜４００ｒｐｍにてローラ軸線Ｏ１の回りに回転され、且つ、軸線方向に０．２〜１０ｃｍ／秒にて直線移動される。回転部材１１は、即ち、ホイールペーパー１２は、１００〜２０００ｒｐｍ、好ましくは、４００〜１５００ｒｐｍにて回転される。回転方向は必要に応じて反転される。なお、セラミックコーティングローラ１を軸線方向Ｏ１方向に移動させる代わりに、研磨手段１０をローラ１の軸線Ｏ１に沿って移動させても良い。又、必要に応じて、研磨作業において、セラミックコーティングローラ１とホイールペーパー１２との接触領域Ｓに、滑り性を良くするために、潤滑剤として切削水又は切削油を付与することもできる。
【００６２】
このように、本発明では、セラミックコーティングローラ１の硬化したセラミックコーティング層３の表面を、研磨剤を含む研磨部材、例えば研磨紙１２を備えた研磨手段１０とローラ１とを相対的に移動させながら研磨し、その後、同様にした、研磨剤を含有しない仕上げ部材１２Ａにて仕上げ加工を行う。つまり、仕上げ加工も又、上記研磨手段１０にて、研磨剤を含む研磨部材１２の代わりに研磨剤を含有しない仕上げ部材１２Ａを使用することによって同様に実施することができる。仕上げ部材１２Ａとしては、好ましくは、化学繊維ではない天然繊維、例えば、綿、羊毛、麻などの素材が単独で、又は、混入して織成又は編成された布状部材とされる。化学繊維は、使用中に溶ける可能性があるので望ましくない。
【００６３】
このような表面研磨・仕上げ加工により、表面硬度（鉛筆硬度Ｈ）が７Ｈ以上、９Ｈ以下とされるセラミックコーティングローラ１の表面粗度（Ｒａ）は、０．２μｍ以上、１．６μｍ以下となるように仕上げることができる。また、仕上げ加工されたセラミックコーティングローラ１の精度（真円度、円筒度、振れ等）は、０．０２ｍｍ以下に加工することができる。
【００６４】
表面粗さについて言えば、表面粗度（Ｒａ）が０．２μｍ未満では、時間がかかりコスト高となるといった問題がある。また、１．６μｍを超えると、表面の凹凸が大きすぎて、十分な表面平滑性を得ることができず、フィルム搬送用ローラなどに使用する場合、フィルムに傷が入り、実使用に耐えない場合がある。
【００６５】
表面硬度（Ｈ）について言えば、５Ｈ未満では、十分な耐摩耗性が得られないといった問題がある。９Ｈは、鉛筆硬度では最大値である。
【００６６】
次に、本発明に従って製造したセラミックコーティングローラ１の性能を立証するために行った実験例について説明する。
【００６７】
実験例１
先ず、セラミックコーティングローラ１のローラ基材２として、炭素繊維強化プラスチック製の中空管をフィラメントワインディング法により作製した。
【００６８】
本実験例では、（１）外径（Ｄ０）×長さ（Ｌ０）×厚さ（Ｔ）＝１２０ｍｍ×１２００ｍｍ×５ｍｍ（試料１）及び（２）外径（Ｄ０）×長さ（Ｌ０）×厚さ（Ｔ）＝５０ｍｍ×３００ｍｍ×５ｍｍ（試料２）、とされる２種類の中空管状の炭素繊維強化プラスチック製ローラ基材２を作製した。
【００６９】
炭素繊維強化プラスチックの強化繊維である炭素繊維ｆとしては、モノフィラメント平均径７μｍ、収束本数１２０００本の繊維束、即ち、ＰＡＮ系炭素繊維ストランド（三菱レイヨン株式会社製「ＴＲ５０」（商品名））を用い、樹脂としてはエポキシ樹脂（新日鉄住金マテリアルズ株式会社製「ＨＰ１００」）を用いた。
【００７０】
また、試料１及び試料２を作製するために、それぞれ、外径１１０ｍｍ及び４０ｍｍ、長さ２ｍのマンドレルに９０°（周方向）、±５°の角度にて、ローラ基材２となる炭素繊維層２０（２０ａ、２０ｂ、・・・・２０ｎ）が略５ｍｍ厚み(繊維体積含有率Ｖｆ＝５７％)となるように巻き付けた。なお、炭素繊維層２Ａの最外層２０ｎの繊維ｆの巻き付けは、同一方向に角度（α）４５°にて巻き付けた。
【００７１】
その後、幅２５ｍｍ、厚さ０．１ｍｍのＰＥＴテープを用いてテーピングを行った後、ローラ基材２となる樹脂が含浸された炭素繊維層２０を巻き付けたマンドレル１００を加熱硬化炉に装入し、樹脂を硬化させた。その後、硬化した炭素繊維強化プラスチック成形物（素管）２をマンドレル１００より脱型した。
【００７２】
マンドレル１００より脱型したＣＦＲＰローラ２は、研磨処理して、（１）外径（Ｄ０）＝１２０ｍｍ（試料１）及び（２）外径（Ｄ０）５０ｍｍ（試料２）、とされる２種類の中空管状のＣＦＲＰ製ローラ基材２を得た。研磨処理後のローラ表面の粗さＲａは、６μｍであった。
【００７３】
このようにして得たＣＦＲＰローラ２の表面にセラミック塗料をスプレー塗装して、セラミックコーティング層（被膜層）３を形成（被覆）した。
【００７４】
本実験例では、セラミックコーティング層３は、図３（ｂ）に示すように、第１のセラミックコーティング層３ａと、第２のセラミックコーティング層３ｂとの２層構成とした。また、第１のセラミックコーティング層３ａと第２のセラミックコーティング層３ｂとは、表１に示すように、セラミック塗料成分の配合を異ならせた。
【００７５】
また、第２のセラミック塗料（トップ）には、マイカ（雲母）を微量含有させた。
【００７６】
【表１】
2014122699.tif 000003
【００７７】
つまり、第１のセラミック塗料（プライマー）を用いて、ＣＦＲＰローラ２の表面にスプレー塗装して第１のセラミックコーティング層３ａを形成した。次いで、第１のセラミックコーティング層３ａの塗装後に、第２のセラミック塗料（トップ）を用いて、ＣＦＲＰローラ２の第１のセラミックコーティング層３ａの表面にスプレー塗装して第２のセラミックコーティング層３ｂを形成し、乾燥させた。各セラミックコーティング層３ａ、３ｂの乾燥は、各スプレー塗装後にＣＦＲＰローラ２を加熱炉に挿入し、１００℃に加熱することにより行った。
【００７８】
第１のセラミックコーティング層３ａの厚さ（ｔ１）は３０μｍ、第２のセラミックコーティング層３ｂの厚さ（ｔ２）は２０μｍであった。
【００７９】
この状態にて、セラミックコーティングローラ１の表面被膜、即ち、セラミックコーティング層３の硬度は、鉛筆硬度で９Ｈであった。
【００８０】
スプレー塗装され、硬化されたセラミックコーティング層３の表面を、図１（ｂ）、（ｃ）に示す構成の研磨手段１０により研磨して仕上げ加工した。研磨手段１０の回転部材１１に、即ち、弾性体１１ｂに、取付けられた研磨部材１２としては、直径１２ｃｍのホイルペーパー＃１２００を使用し、セラミックコーティングローラ１の表面に押し付けた。
【００８１】
つまり、回転部材１１は、ホイールペーパー１２の研磨面がセラミックコーティングローラ１の軸線Ｏ１に対して平行となるように配置し、ホイールペーパー１２の回転中心（即ち、回転軸１３の回転軸線）Ｏ２から半径方向に距離Ｅ＝４ｃｍだけズレた接触領域Ｓがセラミックコーティングローラ１の表面に接触するように押圧して設置した。
【００８２】
セラミックコーティングローラ１は８０ｒｐｍにてローラ軸線Ｏ１の回りに回転し、且つ、軸線方向に２ｃｍ／秒にて直線移動させた。一方、回転部材１１は、即ち、ホイールペーパー１２は、１０００ｒｐｍにて回転させた。
【００８３】
このような研磨作業において、セラミックコーティングローラ１とホイールペーパー１２との接触領域Ｓに、潤滑剤としての切削水を供給しながら研磨した。その後、研磨手段１０にて研磨剤を含有しない綿などの素材を使用した布状部材とされる仕上げ部材１２Ａを取付けてローラ表面の仕上げ加工を行った。
【００８４】
本実験例では、セラミックコーティング層３を２層構成とし、第２層目（表層）３ｂのためのセラミック塗料（トップ）にはマイカ（雲母）を微量含有させたことにより、ローラ表面、即ち、第２層（表層）のセラミックコーティング層３ｂを研磨処理する際に、第１層目３ａに到達した場合には、目視により雲母の存在を確認することができなくなるので、それ以前の段階で研磨を停止することとした。
【００８５】
本実験例で作製した試料１及び試料２において、いずれも、表面仕上げされたセラミックコーティングローラ１の表面硬度（鉛筆硬度Ｈ）は９Ｈとされ、セラミックコーティングローラ１の表面粗度（Ｒａ）は、０．２μｍとされた。また、仕上げ加工されたセラミックコーティングローラ１の精度（真円度、円筒度、振れ）は、０．０２ｍｍ以下であった。
【００８６】
又、本実験例にて、本発明によれば、セラミックコーティングは、スプレー塗装により行われ、且つ、高温による焼成を必要としないので、大掛かりな設備が不要であり、大型の製品ローラに対しても容易に対応し得ることが分かった。
【００８７】
実験例２
上記実験例１の場合と同じ材料及び製造条件により、セラミック塗料をスプレー塗装し、硬化したセラミックコーティングローラ１を得た。
【００８８】
ホイールペーパ１２の番手を種々に変更して研磨作業した後、研磨剤を含有しない綿などの素材を使用した布状部材とされる仕上げ部材１２Ａを用いて仕上げ加工を行った。ホイールペーパ１２の番手は、＃８００〜＃２０００であるのが好ましいことが分かった。
【００８９】
更に、研磨部材１２としてホイールペーパの代わりに砥石を使用して研磨作業を行ったが、ホイールペーパと同等の「目」の粗さを有する砥石も又使用可能であることが分かった。ただ、この場合も又、研磨作業の後、研磨剤を含有しない綿などの素材を使用した布状部材とされる仕上げ部材１２Ａを用いて仕上げ加工を行うことが必要であった。
【００９０】
上述の実験例などを参照すると理解されるように、本発明によれば、ローラ基材２を炭素繊維強化プラスチックにて作製し、このような炭素繊維強化プラスチック製ローラ基材（ＣＦＲＰ素管）に耐熱性のあるセラミック塗料をスプレー塗装にて塗装し、常温、或いは、１００℃程度の加熱により硬化することができるので、本発明に従って作製されたＣＦＲＰ素管使用のセラミックコーティングローラ１は、高温雰囲気における炉内ローラとして使用することができる。例えば、フィルム乾燥工程で使用されるローラは１５０℃の炉内に設置されており、特に、アルミニウムのような金属製ローラは温度変化に伴い精度変化するが、本発明に従って作製された、特に耐熱用のエポキシ樹脂を使用したＣＦＲＰ素管使用のセラミックコーティングローラは、１５０℃超の環境下でも変形することなく使用可能である。従って、ライン速度の向上を図ることができ、フィルム製造コストの削減を図ることができる。
【００９１】
更に、本発明に従って製造されたセラミックコーティングローラ１のセラミックコーティング層３は、研磨により除去することができるので、長期間使用時における経年劣化の際は、再加工が可能である。この場合、セラミックコーティング層３を複数層にて形成した場合には、経年劣化を、ローラ表面の状態変化を目視により判断することが可能であり、極めて利便性が向上する。
【符号の説明】
【００９２】
１        セラミックコーティングローラ
２        ローラ基材
３        セラミックコーティング層
３ａ      第１のセラミックコーティング層
３ｂ      第２のセラミックコーティング層
１０      研磨手段
１１      回転部材
１１ａ    回転体
１１ｂ    弾性体
１２（１２Ａ）          研磨・仕上げ部材
１３      回転軸
２０（２０ａ、２０ｂ、・・・２０ｎ）      炭素繊維層（強化繊維層）
１００    マンドレル
【図１】
2014122699.tif 000004
【図２】
2014122699.tif 000005
【図３】
2014122699.tif 000006